(57)【要約】【課題】本発明は、フレキシブルプリント配線板のスクラッチ傷を抑制できるフレキシブルプリント配線板用基板製造方法を提供することを課題とする。【解決手段】本発明の一態様に係るフレキシブルプリント配線板用基板製造方法は、ベースフィルムの少なくとも一方の面を改質する改質工程と、上記ベースフィルムの上記改質工程で改質した面に導体層を積層する積層工程とを備え、上記改質工程が、上記ベースフィルムをアルカリ性液に浸漬するアルカリ処理工程と、上記アルカリ処理工程後のベースフィルムを酸性液で洗浄する酸洗工程と、上記酸洗工程後のベースフィルムを２価の金属イオンを含有する水溶液に浸漬する金属導入工程とを有し、上記積層工程が、上記ベースフィルムの改質した面側に金属粒子を含有する金属粒子分散液を塗布する塗布工程と、上記金属粒子分散液塗膜を焼成する焼成工程とを有する。【選択図】図２
2019140280.tif 000002
【特許請求の範囲】
【請求項１】
ポリイミドを主成分とするベースフィルムと、このベースフィルムの少なくとも一方の面側に積層される導体層とを備えるフレキシブルプリント配線板用基板の製造方法であって、
上記ベースフィルムの少なくとも一方の面を改質する改質工程と、
上記ベースフィルムの上記改質工程で改質した面に上記導体層を積層する積層工程と
を備え、
上記改質工程が、
上記ベースフィルムをアルカリ性液に浸漬するアルカリ処理工程と、
上記アルカリ処理工程後のベースフィルムを酸性液で洗浄する酸洗工程と、
上記酸洗工程後のベースフィルムを２価の金属イオンを含有する水溶液に浸漬する金属導入工程と
を有し、
上記積層工程が、
上記ベースフィルムの改質した面側に金属粒子を含有する金属粒子分散液を塗布する塗布工程と、
上記金属粒子分散液の塗膜を焼成する焼成工程と
を有するフレキシブルプリント配線板用基板製造方法。
【請求項２】
上記水溶液の金属イオンの濃度が０．０３ｍｍｏｌ／Ｌ以上、２０ｍｍｏｌ／Ｌ以下である請求項１に記載のフレキシブルプリント配線板用基板製造方法。
【請求項３】
上記金属イオンが、カルシウムイオン及びマグネシウムイオンの少なくとも一方である請求項１又は請求項２に記載のレキシブルフレキシブルプリント配線板用基板製造方法。
【請求項４】
ポリイミドを主成分とするベースフィルムと、このベースフィルムの少なくとも一方の面側に積層される導体層とを備えるフレキシブルプリント配線板用基板であって、
上記ベースフィルムの上記導体層が積層される側の表面近傍に２価のイオンになる金属を含有し、
上記導体層が金属粒子を主体とする焼結体層を含み、
上記ベースフィルムの上記導体層が積層される側の最表面における弾性率が、厚さ方向中央における弾性率の１．１倍以上３．０倍以下であるフレキシブルプリント配線板用基板。
【請求項５】
上記ベースフィルムの上記金属を含有する領域の平均厚さが５０ｎｍ以上６５０ｎｍ以下である請求項４に記載のプリント配線板用基板。
【請求項６】
上記ベースフィルムの上記金属を含有する表面近傍領域における上記金属の含有量が０．０３μｇ／ｃｍ２以上、２．０μｇ／ｃｍ２以下である請求項４又は請求項５に記載のプリント配線板用基板。
【発明の詳細な説明】
【技術分野】
【０００１】
本発明は、フレキシブルプリント配線板用基板製造方法及びフレキシブルプリント配線板用基板に関する。
【背景技術】
【０００２】
フレキシブルプリント配線板を製造するために、ポリイミドを主成分とするベースフィルムの少なくとも一方の面側に導体層を積層したフレキシブルプリント配線板用基板が使用される。
【０００３】
このようなフレキシブルプリント配線板用基板としては、銅の微粒子（銅ナノ粒子）を分散した金属粒子分散液（インク）をベースフィルムに塗布し、塗膜を焼成することによって銅ナノ粒子を焼結して導体層（銅ナノ粒子結合層）を形成したものが提案されている（特開２０１７−７３４１５号公報参照）。この公報には、ベースフィルムをアルカリ処理することで、金属粒子分散液を均一に塗布するこができると記載されている。
【０００４】
また、銅の微粒子を分散した金属粒子分散液の塗工及び焼成により導体層を積層する場合、ベースフィルムの表面にアルカリ処理を施すことによって、ベースフィルムと導体層との密着力ことも知られている（特表２０１６−１０４４２０号公報参照）。
【先行技術文献】
【特許文献】
【０００５】
【特許文献１】特開２０１７−７３４１５号公報
【特許文献２】特表２０１６−１０４４２０号公報
【発明の概要】
【発明が解決しようとする課題】
【０００６】
フレキシブルプリント配線板用基板を用いたフレキシブルプリント配線板の製造は、例えばサブトラクティブ法、セミアディティブ法等の公知の方法により、導体層を用いて所望の導電パターンを形成することにより行われる。
【０００７】
フレキシブルプリント配線板の製造では、例えばカバーレイの熱圧着等の寸法安定性が要求される処理工程を含むことが少なくない。具体的には、カバーレイを接着するためにロールにより加圧する際、ベースフィルムが伸びると、ローラーとの接触面が擦れてスクラッチ傷が付くおそれがある。
【０００８】
本発明は、上述のような事情に基づいてなされたものであり、フレキシブルプリント配線板のスクラッチ傷を抑制できるフレキシブルプリント配線板用基板製造方法及びフレキシブルプリント配線板用基板を提供することを課題とする。
【課題を解決するための手段】
【０００９】
上記課題を解決するためになされた本発明の一態様に係るフレキシブルプリント配線板用基板製造方法は、ポリイミドを主成分とするベースフィルムと、このベースフィルムの少なくとも一方の面側に積層される導体層とを備えるフレキシブルプリント配線板用基板の製造方法であって、上記ベースフィルムの少なくとも一方の面を改質する改質工程と、上記ベースフィルムの上記改質工程で改質した面に上記導体層を積層する積層工程とを備え、上記改質工程が、上記ベースフィルムをアルカリ性液に浸漬するアルカリ処理工程と、上記アルカリ処理工程後のベースフィルムを酸性液で洗浄する酸洗工程と、上記酸洗工程後のベースフィルムを２価の金属イオンを含有する水溶液に浸漬する金属導入工程とを有し、上記積層工程が、上記ベースフィルムの改質した面側に金属粒子を含有する金属粒子分散液を塗布する塗布工程と、上記金属粒子分散液塗膜を焼成する焼成工程とを有する。
【００１０】
また、本発明の一態様に係るフレキシブルプリント配線板用基板は、ポリイミドを主成分とするベースフィルムと、このベースフィルムの少なくとも一方の面側に積層される導体層とを備えるフレキシブルプリント配線板用基板であって、上記ベースフィルムが上記導体層が積層される側の表面近傍に２価のイオンになる金属を含有し、上記導体層が金属粒子を主体とする焼結体層を含み、上記ベースフィルムの上記導体層が積層される側の最表面における弾性率が、厚さ方向中央における弾性率の１．１倍以上３．０倍以下である。
【発明の効果】
【００１１】
本発明の一態様に係るフレキシブルプリント配線板用基板製造方法によって得られるフレキシブルプリント配線板用基板及び本発明の別の態様に係るフレキシブルプリント配線板用基板は、フレキシブルプリント配線板の製造に用いることでフレキシブルプリント配線板のスクラッチ傷を抑制することができる。
【図面の簡単な説明】
【００１２】
【図１】図１は、本発明の一実施形態のフレキシブルプリント配線板用基板を示す模式的断面図である。
【図２】図２は、本発明の一実施形態のフレキシブルプリント配線板用基板製造方法の手順を示すフローチャートである。
【発明を実施するための形態】
【００１３】
［本発明の実施形態の説明］
本発明の一態様に係るフレキシブルプリント配線板用基板製造方法は、ポリイミドを主成分とするベースフィルムと、このベースフィルムの少なくとも一方の面側に積層される導体層とを備えるフレキシブルプリント配線板用基板の製造方法であって、上記ベースフィルムの少なくとも一方の面を改質する改質工程と、上記ベースフィルムの上記改質工程で改質した面に上記導体層を積層する積層工程とを備え、上記改質工程が、上記ベースフィルムをアルカリ性液に浸漬するアルカリ処理工程と、上記アルカリ処理工程後のベースフィルムを酸性液で洗浄する酸洗工程と、上記酸洗工程後のベースフィルムを２価の金属イオンを含有する水溶液に浸漬する金属導入工程とを有し、上記積層工程が、上記ベースフィルムの改質した面側に金属粒子を含有する金属粒子分散液を塗布する塗布工程と、上記金属粒子分散液塗膜を焼成する焼成工程とを有する。
【００１４】
当該フレキシブルプリント配線板用基板製造方法は、上記酸洗工程後のベースフィルムを２価の金属イオンを含有する水溶液に浸漬する金属導入工程を有することで、ベースフィルムの主成分であるポリイミドを金属原子によって架橋し、ベースフィルムの表面弾性率を向上することができると考えられる。これにより、当該フレキシブルプリント配線板用基板製造方法によって得られるフレキシブルプリント配線板用基板を用いてフレキシブルプリント配線板を製造することで、フレキシブルプリント配線板のスクラッチ傷を抑制することができる。また、当該フレキシブルプリント配線板用基板製造方法により製造されるフレキシブルプリント配線板用基板は、ベースフィルムの表面弾性率向上によりベースフィルムの寸法変化によってベースフィルムと導体層との界面に剪断力が生じにくく、ベースフィルムと導体層との密着性に優れる。
【００１５】
当該フレキシブルプリント配線板用基板製造方法において、上記水溶液の金属イオンの濃度としては、０．０３ｍｍｏｌ／Ｌ以上、２０ｍｍｏｌ／Ｌ以下が好ましい。このように、上記水溶液の金属イオンの濃度を上記範囲内とすることによって、ベースフィルムの表面弾性率をより確実に向上することができる。
【００１６】
当該フレキシブルプリント配線板用基板製造方法において、上記金属イオンが、カルシウムイオン及びマグネシウムイオンの少なくとも一方であってもよい。このように、上記金属イオンがカルシウムイオン及びマグネシウムイオンの少なくとも一方であることによって、比較的安価且つ容易にベースフィルムの表面弾性率を向上することができる。
【００１７】
本発明の別の態様に係るフレキシブルプリント配線板用基板は、ポリイミドを主成分とするベースフィルムと、このベースフィルムの少なくとも一方の面側に積層される導体層とを備えるフレキシブルプリント配線板用基板であって、上記ベースフィルムが上記導体層が積層される側の表面近傍に２価のイオンになる金属を含有し、上記導体層が金属粒子を主体とする焼結体層を含み、上記ベースフィルムの上記導体層が積層される側の最表面における弾性率が、厚さ方向中央における弾性率の１．１倍以上３．０倍以下である。
【００１８】
当該フレキシブルプリント配線板用基板は、上記ベースフィルムの上記導体層が積層される側の最表面における弾性率が上記範囲内であることによって、当該フレキシブルプリント配線板用基板を用いてフレキシブルプリント配線板を製造する際に、フレキシブルプリント配線板にスクラッチ傷が付くことを抑制できる。また、フレキシブルプリント配線板用基板はベースフィルムと導体層との密着性に優れる。
【００１９】
当該フレキシブルプリント配線板用基板において、上記ベースフィルムの上記金属を含有する領域の平均厚さとしては、５０ｎｍ以上６５０ｎｍ以が好ましい。このように、上記ベースフィルムの上記金属を含有する領域の平均厚さを上記範囲内とすることによって、ベースフィルムと導体層との密着性をより確実に向上することができる。
【００２０】
当該フレキシブルプリント配線板用基板において、上記ベースフィルムの上記金属を含有する表面近傍領域における上記金属の含有量としては、０．０３μｇ／ｃｍ２以上、２．０μｇ／ｃｍ２以下が好ましい。このように、上記ベースフィルムの上記金属を含有する表面近傍領域における上記金属の含有量を上記範囲内とすることによって、ベースフィルムと導体層との密着性をさらに確実に向上することができる。
【００２１】
ここで、「表面近傍」とは、表面からの距離が平均厚さの１／３以下である領域を意味する。また、「金属を含有する領域」とは、金属含有率が０．０１μｇ／ｃｍ２以上である領域を意味する。
【００２２】
［本発明の実施形態の詳細］
以下、本発明に係るフレキシブルプリント配線板用基板及びフレキシブルプリント配線板用基板製造方法の実施形態について図面を参照しつつ詳説する。
【００２３】
図１に、本発明の一実施形態に係るフレキシブルプリント配線板用基板の構成を示す。当該フレキシブルプリント配線板用基板は、ポリイミドを主成分とするベースフィルム１と、このベースフィルム１の少なくとも一方の面側に積層される導体層２とを備える。
【００２４】
以下、当該フレキシブルプリント配線板用基板の各構成要素について詳述する。
【００２５】
＜ベースフィルム＞
ベースフィルム１は、導体層２を支持する基材であり、可撓性を有するシート状に形成される。
【００２６】
ベースフィルム１の主成分とされるポリイミドとしては、熱硬化性ポリイミド（縮合型ポリイミドともいう）又は熱可塑性ポリイミドを用いることができる。この中でも、耐熱性、引張強度、引張弾性率等の観点から熱硬化性ポリイミドが好ましい。
【００２７】
上記ポリイミドは、１種の構造単位からなる単独重合体であっても２種以上の構造単位からなる共重合体であってもよいし、２種類以上の単独重合体をブレンドしたものであってもよいが、下記式（１）で表される構造単位を有するものが好ましい。
【００２８】
【化１】
2019140280.tif 000003
【００２９】
上記式（１）で表される構造単位は、例えばピロメリット酸二無水物と４，４’−ジアミノジフェニルエーテルとを用いてポリイミド前駆体であるポリアミド酸を合成し、これを加熱等によりイミド化することで得られる。
【００３０】
上記構造単位の含有量の下限としては、１０質量％が好ましく、１５質量％がより好ましく、１８質量％がさらに好ましい。一方、上記構造単位の含有量の上限としては、５０質量％が好ましく、４０質量％がより好ましく、３５質量％がさらに好ましい。上記構造単位の含有量が上記下限に満たない場合、ベースフィルム１の強度が不十分となるおそれがある。一方、上記構造単位の含有量が上記上限を超える場合、ベースフィルム１の可撓性が不十分となるおそれがある。
【００３１】
ベースフィルム１は、導体層２が積層される側の表面近傍に２価のイオンになる金属を含有する。この金属は、ベースフィルム１の主成分であるポリイミドを架橋して、ベースフィルム１の表面の弾性率を増大させると考えられる。
【００３２】
ベースフィルム１は、表面近傍に含有される金属としては、２価のイオンになる金属であればよいが、安価で製造時に取り扱いやすいことからカルシウム及びマグネシウムが特に好ましい。
【００３３】
ベースフィルム１の上記２価のイオンになる金属を含有する表面近傍領域における上記金属の含有量の下限としては、０．０３μｇ／ｃｍ２が好ましく、０．０５μｇ／ｃｍ２がより好ましく、０．０７μｇ／ｃｍ２がさらに好ましい。一方、上記金属の含有量の上限としては、２．０μｇ／ｃｍ２が好ましく、１．５μｇ／ｃｍ２がより好ましい。上記金属の含有量が上記下限に満たない場合、ベースフィルム１の表面の弾性率を十分に増大できないおそれがある。一方、上記金属の含有量が上記上限を超える場合、ベースフィルム１を劣化させて強度が不十分となるおそれがある。
【００３４】
ベースフィルム１の上記２価のイオンになる金属を含有する領域の平均厚さの下限としては、５０ｎｍが好ましく、１００ｎｍがより好ましい。一方、ベースフィルム１の上記２価のイオンになる金属を含有する領域の平均厚さの上限としては、６５０ｎｍが好ましく、５００ｎｍがより好ましい。ベースフィルム１の上記２価のイオンになる金属を含有する領域の平均厚さが上記下限に満たない場合、ベースフィルム１の表面の弾性率を十分に増大できないおそれがある。一方、ベースフィルム１の上記２価のイオンになる金属を含有する領域の平均厚さが上記上限を超える場合、ベースフィルム１の強度が不十分となるおそれがある。
【００３５】
ベースフィルム１の導体層２が積層される側の最表面における弾性率の下限としては、厚さ方向中央における弾性率の１．１倍であり、１．５倍が好ましく、１．７倍がより好ましい。一方、ベースフィルム１の導体層２が積層される側の最表面における弾性率の上限としては、厚さ方向中央における弾性率の３．０倍であり、２．５倍が好ましく、２．０倍がより好ましい。ベースフィルム１の導体層２が積層される側の最表面における弾性率が上記下限に満たない場合、当該フレキシブルプリント配線板用基板の寸法安定性が不足してフレキシブルプリント配線板を製造する際にスクラッチ傷が付くことを十分に抑制できないおそれがある。一方、ベースフィルム１の導体層２が積層される側の最表面における弾性率が上記上限を超える場合、当該フレキシブルプリント配線板用基板のコストが不必要に増大するおそれや、ベースフィルム１と導体層２との密着性が不十分となるおそれがある。なお、ベースフィルム１の弾性率の厚さ方向の変化は、ナノインデンター（例えばＯｘｆｏｒｄ社の「ＭＦＰ−３Ｄ  Ｏｒｉｇｉｎ」）を用いて「ＡＭ−ＦＭ粘弾性マッピングモード」で測定することができる。
【００３６】
ベースフィルム１の平均厚さの下限としては、５μｍが好ましく、１２μｍがより好ましい。一方、ベースフィルム１の平均厚さの上限としては、２ｍｍが好ましく、１．６ｍｍがより好ましい。ベースフィルム１の平均厚さが上記下限に満たない場合、ベースフィルム１の寸法安定性が不足してフレキシブルプリント配線板を製造する際にスクラッチ傷が付くことを十分に抑制できないおそれがある。一方、ベースフィルム１の平均厚さが上記上限を超える場合、当該フレキシブルプリント配線板用基板ひいては当該フレキシブルプリント配線板用基板を用いて製造されるフレキシブルプリント配線板の厚さが不必要に大きくなるおそれや可撓性が不十分となるおそれがある。
【００３７】
＜導体層＞
導体層２は、金属粒子を主体とする層を焼成して形成される焼結体層によって構成することができる。より具体的には、導体層２は、金属粒子を分散した金属粒子分散液の塗布及び焼成により形成することができる。導体層２をこのような焼結体層により形成することで、真空設備等の大がかりな装置を必要とせず、比較的容易かつ安価に形成することができるので、当該フレキシブルプリント配線板用基板の製造コストを抑制することができる。
【００３８】
導体層２は焼結体層に加えて、例えば無電解めっき層、電気めっき層等を含んでもよい。無電解めっき層や電気めっき層を形成することで、焼結体層内の空隙にめっき金属を充填することができる。
【００３９】
導体層２の主体となる金属粒子の材質としては、例えば銅（Ｃｕ）、ニッケル（Ｎｉ）、アルミニウム（Ａｌ）、金（Ａｕ）、銀（Ａｇ）等を挙げることができ、中でも比較的安価で導電性に優れる銅が好適に用いられる。
【００４０】
導体層２を構成する焼結体層を形成する金属粒子の平均粒子径の下限としては、１ｎｍが好ましく、３０ｎｍがより好ましい。一方、上記金属粒子の平均粒子径の上限としては、５００ｎｍが好ましく、１３０ｎｍがより好ましい。上記金属粒子の平均粒子径が上記下限に満たない場合、例えば上記金属粒子分散液中での金属粒子の分散性及び安定性が低下することにより、ベースフィルム１の表面に均一に積層することが容易でなくなるおそれがある。一方、上記金属粒子の平均粒子径が上記上限を超える場合、金属粒子間の隙間が大きくなり、緻密な導体層２を形成できないおそれがある。なお、「平均粒子径」とは、レーザー回折法により測定される粒子径の分布において体積積算値が５０％となる粒子径を意味する。
【００４１】
導体層２を構成する焼結体層の平均厚さの下限としては、５０ｎｍが好ましく、１００ｎｍがより好ましい。一方、上記焼結体層の平均厚さの上限としては、２μｍが好ましく、１．５μｍがより好ましい。上記焼結体層の平均厚さが上記下限に満たない場合、平面視で金属粒子が存在しない部分が多くなり導電性が不十分となるおそれがある。一方、焼結体層の平均厚さが上記上限を超える場合、焼結体層の空隙率を十分低下させることが困難となるおそれがある。
【００４２】
当該フレキシブルプリント配線板用基板は、例えばサブトラクティブ法、セミアディティブ法等の公知の方法によって、導体層２を用いて所望の平面形状を有する導電パターンを形成することで、ベースフィルム１とこのベースフィルム１の少なくとも一方の面側に積層される導電パターンとを備えるフレキシブルプリント配線板を製造するために用いられる。
【００４３】
典型的なサブトラクティブ法では、導体層２の上面に所望の導電パターンに対応する部分を覆うレジストパターンを形成して、このレジストパターンの開口部に露出する導体層２をエッチングにより除去することで導電パターンを形成する。
【００４４】
典型的なセミアディティブ法では、先ず、導体層２の表面に所望の導電パターンに対応する部分が開口するレジストパターンを形成し、レジストパターンの開口内に露出する導体層２を被着体とする電気めっきにより、導電パターンに対応する部分に選択的にめっき金属層を積層する。次いで、レジストパターンを剥離してから、エッチングにより導体層２のレジストパターンに被覆されていた部分を除去することで導電パターンを形成する。
【００４５】
＜利点＞
フレキシブルプリント配線板の製造方法が、例えば導電パターンを被覆するカバーレイを熱圧着する工程等のようにベースフィルム１に圧力が加わる工程を有する場合にも、当該フレキシブルプリント配線板用基板は、ベースフィルム１の最表面における弾性率が厚さ方向中央における弾性率よりも大きくなるようベースフィルム１が改質されているため、寸法安定性が向上している。このため、当該フレキシブルプリント配線板用基板を用いてフレキシブルプリント配線板を製造する際にスクラッチ傷が付くことを抑制できる。また、当該フレキシブルプリント配線板用基板は、ベースフィルムの１寸法安定せいが向上していることにより、ベースフィルム１の寸法変化によってベースフィルム１と導体層２との界面に剪断力が生じにくいので、ベースフィルムと導体層との密着性に優れる。
【００４６】
［フレキシブルプリント配線板用基板の製造方法］
当該フレキシブルプリント配線板用基板は、図２に示すように、ベースフィルム１の少なくとも一方の面を改質する改質工程＜ステップＳ１＞と、ベースフィルム１の改質工程で改質した面に導体層２を積層する積層工程＜ステップＳ２＞とを備える。
【００４７】
＜改質工程＞
ステップＳ１の改質工程は、ベースフィルム１をアルカリ性液に浸漬するアルカリ処理工程（ステップＳ１１）と、アルカリ処理工程後のベースフィルムを酸性液で洗浄する酸洗工程（ステップＳ１２）と、酸洗工程後のベースフィルムを２価の金属イオンを含有する水溶液に浸漬する金属導入工程（ステップＳ１３）とを有する。
【００４８】
＜積層工程＞
ステップＳ２の積層工程は、ベースフィルム１の改質した面側に金属粒子を含有する金属粒子分散液を塗布する塗布工程（ステップＳ２１）と、金属粒子分散液の塗膜を乾燥する乾燥工程（ステップＳ２２）と、乾燥した金属粒子分散液の塗膜を焼成する焼成工程（ステップＳ２３）とを有する。
【００４９】
（アルカリ処理工程）
ステップＳ１１のアルカリ処理工程では、ベースフィルム１の導体層２を積層する予定の面にアルカリ性液を接触させることによって、ベースフィルム１の主成分であるポリイミドのイミド環の一部を開環する。このアルカリ処理によって、ベースフィルム１と導体層２との密着性（剥離強度）を向上することができる。
【００５０】
このアルカリ処理工程で用いるアルカリ性液としては、例えば水酸化ナトリウム、水酸化カリウム、アンモニア、水酸化カルシウム、水酸化テトラメチルアンモニウム、水酸化リチウム、モノエタノールアミン等の水溶液やこれらと過酸化水素との水溶液などが挙げられ、中でも安価な水酸化ナトリウム水溶液が好適に用いられる。
【００５１】
アルカリ処理工程で用いるアルカリ性液のｐＨとしては、例えば１２以上１５以下とすることができる。また、ベースフィルム１のアルカリ性液との接触時間としては、例えば１５秒以上１０分以下とすることができる。アルカリ性液の温度としては、例えば１０℃以上７０℃以下とすることができる。
【００５２】
（酸洗工程）
ステップＳ１２の酸洗工程では、ベースフィルム１を酸性液で洗浄することによって、ベースフィルム１に残留するアルカリ性液を中和する。
【００５３】
この酸洗工程で用いる酸性液としては、例えば酢酸、塩酸、硝酸、硫酸、クエン酸、シュウ酸、リン酸、スルファミン酸、乳酸等の水溶液を挙げることができ、中でも安全性が高く、排水処理が容易な酢酸水溶液が好適に用いられる。
【００５４】
酸洗工程で用いる酸性液のｐＨとしては、例えば２．０以上６．５以下とすることができる。また、ベースフィルム１の酸性液との接触時間としては、例えば３秒以上１分以下とすることができる。酸性液の温度としては、例えば１０℃以上７０℃以下とすることができる。
【００５５】
（金属導入工程）
ステップＳ１３の金属導入工程では、酸洗工程後のベースフィルム１を２価の金属イオンを含有する水溶液に浸漬することによって、ベースフィルム１の表面近傍領域に金属元素を導入する。この金属元素は、ベースフィルム１のポリイミドを架橋する
【００５６】
この金属導入工程で用いる水溶液に含有する金属イオンとしては、安価で取り扱いが容易なカルシウムイオン及びマグネシウムイオンが好ましい。上記水溶液は、複数種類の金属イオンを含有してもよい。
【００５７】
上記水溶液は、例えば塩化カルシウム、塩化マグネシウム、硝酸カルシウム、硝酸マグネシウム、硫酸カルシウム、硫酸マグネシウム等の水溶性金属化合物を水に溶解することで調製することができる。
【００５８】
この金属導入工程で用いる水溶液の金属イオン濃度（含有量）の下限としては、０．０３ｍｍｏｌ／Ｌが好ましく、０．０４ｍｍｏｌ／Ｌがより好ましい。一方、上記水溶液の金属イオン濃度の上限としては、２０ｍｍｏｌ／Ｌが好ましく、１５ｍｍｏｌ／Ｌがより好ましく、１２ｍｍｏｌ／Ｌがさらに好ましい。上記水溶液の金属イオン濃度が上記下限に満たない場合、ベースフィルム１の寸法安定性を十分に向上できないおそれがある。一方、上記水溶液の金属イオン濃度が上記上限を超える場合、フレキシブルプリント配線板用基板の製造コストが不必要に増大するおそれがある。
【００５９】
ベースフィルム１の金属イオン含有水溶液との接触時間としては、例えば３秒以上１０分以下とすることができる。金属イオン含有水溶液の温度としては、例えば１０℃以上７０℃以下とすることができる。
【００６０】
（塗布工程）
ステップＳ２１の塗布工程では、上記改質工程で改質したベースフィルム１の改質面に金属粒子を含有する金属粒子分散液を塗工する。
【００６１】
上記金属粒子分散液としては、導電層を形成する金属の粒子と、この金属粒子の分散媒と、この分散媒中に金属粒子を均一に分散させる分散剤とを含むものが好適に使用される。このように均一に金属粒子が分散する金属粒子分散液を用いることで、ベースフィルム１の改質面に金属粒子を均一に付着させることができ、均一な導体層を形成することができる。
【００６２】
金属粒子分散液中の金属粒子の平均径の下限としては、１ｎｍが好ましく、１０ｎｍがより好ましい。一方、金属粒子分散液中の金属粒子の平均径の上限としては、２００ｎｍが好ましく、１５０ｎｍが好ましい。上記金属粒子の平均粒子径が上記下限に満たない場合、金属粒子を溶媒に均等に分散させることが容易でなくなるおそれがある。一方、上記金属粒子の平均粒子径が上記上限を超える場合、形成される導体層２中の空隙が大きくなり、十分な導電性が得られないおそれがある。なお、「平均径」とは、走査型電子顕微鏡により撮影した画像において粒子１００個以上をカウントして求められる体積中心径Ｄ５０である。
【００６３】
金属粒子分散液の分散媒としては、水、高極性溶媒の１種又は２種以上を混合したものが使用され、中でも水及び水と相溶する高極性溶媒を混合したものが特に好適に利用される。上記高極性溶媒としては、乾燥時に短時間で蒸発し得る揮発性有機溶媒を用いることが好ましい。
【００６４】
金属粒子分散液における上記全分散媒の含有量の下限としては、金属粒子１００質量部あたり１００質量部が好ましく、４００質量部がより好ましい。一方、金属粒子分散液における上記全分散媒の含有量の上限としては、金属粒子１００質量部あたり３０００質量部が好ましく、１０００質量部がより好ましい。金属粒子分散液における上記全分散媒の含有量が上記下限に満たない場合、金属粒子分散液の粘度が高くなり、ベースフィルム１への塗工が困難となるおそれがある。また、金属粒子分散液における上記全分散媒の含有量が上記上限を超える場合、金属粒子分散液の粘度が小さくなり、十分な厚さの塗膜を形成できないおそれがある。
【００６５】
上記金属粒子分散液をベースフィルム１の改質面に塗工する方法としては、例えばスピンコート法、スプレーコート法、バーコート法、ダイコート法、スリットコート法、ロールコート法、ディップコート法等の従来公知の塗工方法を用いることができる。また、例えばスクリーン印刷、ディスペンサ等により部分的に金属粒子分散液を塗工するようにしてもよい。
【００６６】
（乾燥工程）
ステップＳ２２の焼成工程では、上記金属粒子分散液の塗膜を乾燥する。この塗膜の乾燥は、短時間で行うほど、塗膜を焼結して得られる導体層２の空隙率を小さくすることができる。このため、加熱又は送風によって、金属粒子分散液の乾燥を促進することが好ましく、金属粒子分散液の塗膜に温風を吹き付けることによって塗膜を乾燥することがより好ましい。
【００６７】
温風の温度としては、金属粒子分散液の分散媒を沸騰させない程度とすることが好ましい。具体的な温風の温度としては、例えば３０℃以上８０℃以下とすることができる。また、温風の風速としては、塗膜を波立たせない程度とすることが好ましい。具体的な温風の塗膜表面での風速としては、例えば５ｍ／ｓ以上１０ｍ／ｓ以下とすることができる。また、金属粒子分散液の乾燥時間を短くするために、分散媒の沸点が低い金属粒子分散液を用いてもよい。
【００６８】
（焼成工程）
ステップＳ２３の焼成工程では、乾燥した金属粒子分散液の塗膜を加熱することによって、塗膜中の分散剤や各種添加剤を蒸発又は熱分解し、残る金属粒子を焼結して導体層２を形成する。
【００６９】
上記焼成は、一定量の酸素が含まれる雰囲気下で行うことが好ましい。焼成時の雰囲気の酸素濃度の下限としては、１体積ｐｐｍが好ましく、１０体積ｐｐｍがより好ましい。一方、上記酸素濃度の上限としては、１０，０００体積ｐｐｍが好ましく、１，０００体積ｐｐｍがより好ましい。上記酸素濃度が上記下限に満たない場合、不必要に製造コストが増大するおそれがある。一方、上記酸素濃度が上記上限を超える場合、金属粒子が酸化することで導体層２の導電性が低下するおそれがある。
【００７０】
上記焼成温度の下限としては、１５０℃が好ましく、２００℃がより好ましい。一方、上記焼成温度の上限としては、５００℃が好ましく、４００℃がより好ましい。上記焼成温度が上記下限に満たない場合、金属粒子間を接続できず、導体層２の強度が不十分となるおそれがある。一方、上記焼成温度が上記上限を超える場合、焼成時にベースフィルム１が変形するおそれがある。
【００７１】
＜利点＞
当該フレキシブルプリント配線板用基板製造方法は、酸洗工程後のベースフィルム１を２価の金属イオンを含有する水溶液に浸漬する金属導入工程を有することで、ベースフィルム１の主成分であるポリイミドを金属原子によって架橋し、ベースフィルム１の表面弾性率を向上することができる。これにより、当該フレキシブルプリント配線板用基板製造方法によって得られるフレキシブルプリント配線板用基板を用いてフレキシブルプリント配線板を製造する際のスクラッチ傷を抑制することができる。また、当該フレキシブルプリント配線板用基板製造方法によって得られるフレキシブルプリント配線板用基板は、ベースフィルム１と導体層２との間の密着力に優れる。
【００７２】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００７３】
本発明に係るフレキシブルプリント配線板用基板は、本発明に係るフレキシブルプリント配線板用基板製造方法によって製造されたものに限られない。
【００７４】
本発明に係るフレキシブルプリント配線板用基板における導体層は、焼結体層以外の層をさらに有してもよく、焼結体層の空隙に例えば無電解めっき、電気めっき等により金属を充填したものであってもよい。
【００７５】
本発明に係るフレキシブルプリント配線板用基板製造方法は、アルカリ処理工程後、酸洗工程後及び金属導入工程後に、例えば水洗工程、水切又は乾燥工程等のさらなる工程を備えていてもよい。
【００７６】
本発明に係るフレキシブルプリント配線板用基板製造方法において、乾燥工程と焼成工程とは単一の加熱プロセスとして行ってもよい。つまり加熱の初期段階で塗膜を乾燥し、そのまま連続して金属粒子を焼結してもよい。
【実施例】
【００７７】
＜プリント配線板用基材試作＞
本発明の効果を検証するために、製造条件の異なる試作品Ｎｏ．１〜８の８種類のプリント配線板用基材を製造した。
【００７８】
（試作品Ｎｏ．１）
絶縁性を有するベースフィルムとして平均厚さ２５μｍのポリイミドフィルム（カネカ社の「アピカルＮＰＩ」）を用い、以下に説明する条件で改質工程及び積層工程を行ってプリント配線板用基材の試作品Ｎｏ．１を複数試作した。上記ベースフィルムの表面弾性率をＯｘｆｏｒｄ社の「ＭＦＰ−３Ｄ  Ｏｒｉｇｉｎ」を用いて測定したところ、その値は３．３０ＧＰａであった。
【００７９】
改質工程としては、アルカリ処理工程として、ベースフィルムをｐＨ１２〜１４、温度４０±２℃の水酸化ナトリウム水溶液に９０秒浸漬してから、酸洗工程として、ｐＨ２〜３、温度２５±５℃の酢酸水溶液で１２０秒間洗浄し、金属導入工程として、濃度０．０４５ｍｍｏｌ／Ｌ、温度２５±５℃の塩化カルシウム（ＣａＣｌ２）水溶液に２４０秒浸漬してベースフィルムの表面にカルシウムを導入した。
【００８０】
このように改質したベースフィルムの表面近傍のカルシウム含有量をイオンクロマトグラフィーを用いて測定したところ、その値は０．０５μｇ／ｃｍ２であった。
【００８１】
積層工程として、上記ベースフィルムの改質面（一方の面）に金属粒子分散液を塗布し、金属粒子分散液の塗膜を乾燥してから焼成することによって金属粒子の焼結体層からなる導体層を形成した。
【００８２】
上記金属粒子分散液としては、平均粒子径が７０〜１３０ｎｍの銅粒子を溶媒となる水に分散させて、銅濃度が２６質量％の金属粒子分散液を調整した。この金属粒子分散液の塗布は、バーコートによって行った。金属粒子分散液の塗膜の乾燥は、常温大気中で放置して行った。このようにして得られた乾燥塗膜は、平均厚さが０．１５μｍ、表面粗さＲａが０．０３２μｍであった。上記乾燥塗膜の焼成は、上記乾燥塗膜を形成したベースフィルムを、酸素濃度が１０体積ｐｐｍ、温度が３５０℃の窒素雰囲気中で２時間加熱することで行った。
【００８３】
このようにして形成された焼結体層からなる導体層のベースフィルム表面（ベースフィルムと反対側の面）に、銅の無電解めっきを行い、焼結体層の外面からの平均厚さが０．２５μｍの無電解めっき層を形成し、さらに温度３５０℃、酸素濃度１５０体積ｐｐｍの窒素雰囲気中で２時間熱処理したものをプリント配線板用基材の試作品Ｎｏ．１とした。また、改質したベースフィルムの導体層を積層した側の表面弾性率は３．６３ＧＰａであった。
【００８４】
（試作品Ｎｏ．２）
プリント配線板用基材の試作品Ｎｏ．２は、金属導入工程でベースフィルムを、金属イオン濃度０．０９ｍｍｏｌ／Ｌ、温度２５±５℃の塩化カルシウム（ＣａＣｌ２）水溶液に２４０秒浸漬してベースフィルムの表面にカルシウムを導入した以外は、上記試作品Ｎｏ．１と同じ条件で試作した。金属導入工程後のベースフィルムの表面近傍のカルシウム含有量は０．２２μｇ／ｃｍ２で、また、このベースフィルムの表面弾性率は４．９５ＧＰａであった。
【００８５】
（試作品Ｎｏ．３）
プリント配線板用基材の試作品Ｎｏ．３は、金属導入工程でベースフィルムを、金属イオン濃度０．１８ｍｍｏｌ／Ｌ、温度２５±５℃の塩化カルシウム（ＣａＣｌ２）水溶液に２４０秒浸漬してベースフィルムの表面にカルシウムを導入した以外は、上記試作品Ｎｏ．１と同じ条件で試作した。金属導入工程後のベースフィルムの表面近傍のカルシウム含有量は０．５４μｇ／ｃｍ２で、また、このベースフィルムの表面弾性率は６．９３ＧＰａであった。
【００８６】
（試作品Ｎｏ．４）
プリント配線板用基材の試作品Ｎｏ．４は、金属導入工程でベースフィルムを、金属イオン濃度０．４５ｍｍｏｌ／Ｌ、温度２５±５℃の塩化カルシウム（ＣａＣｌ２）水溶液に２４０秒浸漬してベースフィルムの表面にカルシウムを導入した以外は、上記試作品Ｎｏ．１と同じ条件で試作した。金属導入工程後のベースフィルムの表面近傍のカルシウム含有量は０．７９μｇ／ｃｍ２で、また、このベースフィルムの表面弾性率は７．５９ＧＰａであった。
【００８７】
（試作品Ｎｏ．５）
プリント配線板用基材の試作品Ｎｏ．５は、金属導入工程でベースフィルムを、金属イオン濃度０．９０ｍｍｏｌ／Ｌ、温度２５±５℃の塩化カルシウム（ＣａＣｌ２）水溶液に２４０秒浸漬してベースフィルムの表面にカルシウムを導入した以外は、上記試作品Ｎｏ．１と同じ条件で試作した。金属導入工程後のベースフィルムの表面近傍のカルシウム含有量は１．００μｇ／ｃｍ２で、また、このベースフィルムの表面弾性率は７．９２ＧＰａであった。
【００８８】
（試作品Ｎｏ．６）
プリント配線板用基材の試作品Ｎｏ．６は、金属導入工程でベースフィルムを、金属イオン濃度１．８０ｍｍｏｌ／Ｌ、温度２５±５℃の塩化カルシウム（ＣａＣｌ２）水溶液に２４０秒浸漬してベースフィルムの表面にカルシウムを導入した以外は、上記試作品Ｎｏ．１と同じ条件で試作した。金属導入工程後のベースフィルムの表面近傍のカルシウム含有量は１．１９μｇ／ｃｍ２で、また、このベースフィルムの表面弾性率は８．１５ＧＰａであった。
【００８９】
（試作品Ｎｏ．７）
プリント配線板用基材の試作品Ｎｏ．７は、金属導入工程でベースフィルムを、金属イオン濃度９ｍｍｏｌ／Ｌ、温度２５±５℃の塩化カルシウム（ＣａＣｌ２）水溶液に２４０秒浸漬してベースフィルムの表面にカルシウムを導入した以外は、上記試作品Ｎｏ．１と同じ条件で試作した。金属導入工程後のベースフィルムの表面近傍のカルシウム含有量は１．２μｇ／ｃｍ２で、また、このベースフィルムの表面弾性率は８．２５ＧＰａであった。
【００９０】
（試作品Ｎｏ．８）
プリント配線板用基材の試作品Ｎｏ．８は、金属導入工程でベースフィルムを、金属イオン濃度１８ｍｍｏｌ／Ｌ、温度２５±５℃の塩化カルシウム（ＣａＣｌ２）水溶液に２４０秒浸漬してベースフィルムの表面にカルシウムを導入した以外は、上記試作品Ｎｏ．１と同じ条件で試作した。金属導入工程後のベースフィルムの表面近傍のカルシウム含有量は１．４２μｇ／ｃｍ２で、また、このベースフィルムの表面弾性率は８．２０ＧＰａであった。
【００９１】
（試作品Ｎｏ．９）
プリント配線板用基材の試作品Ｎｏ．９は、金属導入工程でベースフィルムを金属イオンを含まない純水に浸漬した以外は、上記試作品Ｎｏ．１と同じ条件で試作した。金属導入工程後のベースフィルムの表面近傍のカルシウム含有量は測定限界である０．０１μｇ／ｃｍ２に満たなかった、また、このベースフィルムの表面弾性率は３．３０ＧＰａであった。
【００９２】
（剥離強度）
プリント配線板用基材の試作品Ｎｏ．１〜８について、製造直後に導体層のベースフィルムからの剥離強度（初期密着力）を測定し、耐候性試験を実施してから再度導体層の剥離強度（耐候性密着力）を測定した。なお、導体層の剥離強度は、ベースフィルムをたわみ性被着材としてＪＩＳ−Ｋ６８５４−２（１９９９）「接着剤−はく離接着強さ試験方法−２部：１８０度はく離」に準じた方法により測定した。また、耐候性試験は、ＪＩＳ−Ｄ０２０５（１９８７）に準拠して、温度６３±３℃、湿度５０±５％の環境下で、サンシャインカーボンアーク灯（２５５Ｗ／ｍ２）を１０００時間照射した。
【００９３】
次の表１に、試作品Ｎｏ．１〜８のベースフィルムの表面近傍のカルシウム含有量及び表面弾性率、並びに導体層の初期密着力及び耐候性密着力をまとめて示す。
【００９４】
【表１】
2019140280.tif 000004
【００９５】
このように、アルカリ処理及び酸洗後のベースフィルムを金属イオンを含有する水溶液に浸漬することによって、耐候性試験による導体層のベースフィルムに対する密着力を向上できることが確認された。
【産業上の利用可能性】
【００９６】
本発明の一態様に係るフレキシブルプリント配線板用基板製造方法によって製造されるフレキシブルプリント配線板用基板及び本発明の別の態様に係るフレキシブルプリント配線板用基板は、フレキシブルプリント配線板の製造に広く利用することができる。
【符号の説明】
【００９７】
１  ベースフィルム
２  導体層
Ｓ１  改質工程
Ｓ１１  アルカリ処理工程
Ｓ１２  酸洗工程
Ｓ１３  金属導入工程
Ｓ２  積層工程
Ｓ２１  塗布工程
Ｓ２２  乾燥工程
Ｓ２３  焼成工程
【図１】
2019140280.tif 000005
【図２】
2019140280.tif 000006